(57)【要約】【課題】生ゴミを収納してゴミ集積所に持ち込んでもカラスによる被害が防止され、しかも収集後、生ゴミ等とゴミ袋をわざわざ分離しなくてもメタン発酵させることができるゴミ袋を提供すること。【解決手段】Ｌ＊ａ＊ｂ＊表色系（ＪＩＳ  Ｚ８７２９で引用するＪＩＳ  Ｚ８７２２の色の測色方法の透過物体色の測定による物体色で表示）におけるＬ＊値が２０〜８０、ａ＊値が−４０〜１０、ｂ＊値が−１０〜４０であり、且つ、ａ＊値及びｂ＊値が｜ａ＊｜＋｜ｂ＊｜≧５なる関係を満たす生分解性樹脂で形成されたカラス対策ゴミ袋。【選択図】なし【特許請求の範囲】
【請求項１】
Ｌ＊ａ＊ｂ＊表色系（ＪＩＳ  Ｚ８７２９で引用するＪＩＳ  Ｚ８７２２の色の測色方法の透過物体色の測定による物体色で表示）におけるＬ＊値が２０〜８０、ａ＊値が−４０〜１０、ｂ＊値が−１０〜４０であり、且つ、ａ＊値及びｂ＊値が｜ａ＊｜＋｜ｂ＊｜≧５なる関係を満たす生分解性樹脂で形成されたカラス対策ゴミ袋。
【請求項２】
生分解性樹脂が脂肪族ポリエステル及び／又は脂肪族−芳香族共重合ポリエステルである請求項１記載のカラス対策ゴミ袋。
【請求項３】
生分解性樹脂がポリブチレンサクシネート、ポリブチレンサクシネート／アジペート、ポリヒドロキシブチレート、ポリ乳酸、ポリ−ε−カプロラクトン及び脂肪族ジオールと芳香族ジカルボン酸及び脂肪族ジカルボン酸を縮合して得られる脂肪族−芳香族共重合ポリエステルから選ばれた一種又は二種以上であることを特徴とする請求項１記載のカラス対策ゴミ袋。
【請求項４】
生分解性樹脂として少なくともポリブチレンサクシネート又はポリブチレンサクシネート／アジペートのいずれかを使用することを特徴とする請求項１〜３のいずれかに記載のカラス対策ゴミ袋。
【発明の詳細な説明】
【技術分野】
【０００１】
本発明はゴミ袋に関する。詳しくは、一般家庭、飲食店等から廃棄される食物残渣を含む生ゴミを収納した場合であってもカラスによる散乱被害が防止でき、しかも微生物によるメタン発酵処理やコンポスト化が可能なゴミ袋に関する。
【背景技術】
【０００２】
一般家庭、飲食店等から廃棄される食物残渣を含む生ゴミを収納したゴミ袋をカラスが標的として内容物を散乱させる被害が社会的に大きな問題となっている。このような問題を解決するために、例えば、特許文献１にはごみ袋の外壁の全面又は部分的に光沢を有する銀色にしたカラス撃退用のごみ袋が提案されている。また、特許文献２、３には、Ｌ＊ａ＊ｂ＊表色系における明度及び色相を特定の範囲に限定することにより、人には内容物が視認できるがカラスには視認できない特性を有するゴミ袋が得られることが記載されている。そして、特許文献２、３に記載のゴミ袋は、カラスによる被害が防止できるという顕著な効果を有していることから多くの自治体等で採用されるようになってきている。
【０００３】
一方、一般家庭、飲食店等から廃棄される生ゴミの有効利用について様々な取り組みがなされている。例えば、特許文献４には、コンポスト処理にて生分解するポリ乳酸、生分解性脂肪族−芳香族ポリエステル、可塑剤及び無機質充填材を含有する生分解性ゴミ袋が記載されている。また、特許文献５には、生ゴミを嫌気性下でメタン発酵させて、有機性廃棄物の大幅な減量化と、得られるバイオガスをエネルギーとして回収することが記載されている。
【０００４】
そして、生ゴミ等のメタン発酵にあたっては、できるだけ効率よくバイオガスが回収できる、すなわち、発酵残渣である有機性廃棄物が出来るだけ少ないことが重要な問題であり、そのために、例えば、特許文献６には、ポリ乳酸系生分解性プラスチックからなるゴミ袋を使用し、生ゴミ等をゴミ袋ごとメタン発酵させる、発酵残渣が少なくエネルギー回収効率に優れたメタン発酵処理法が提案されている。
【０００５】
しかしながら、上述したようなメタン発酵可能な生分解性を有するゴミ袋に、ゴミ収集時におけるカラス被害を防止するための機能を付与する、すなわちカラス対策を施こすことは未だ行われていなかった。
【先行技術文献】
【特許文献】
【０００６】
【特許文献１】特開２００２−４６８０２号公報
【特許文献２】特開２００６−７６７６１号公報
【特許文献３】特開２００７−１４５５８６号公報
【特許文献４】特開２００３−１６０２０２号公報
【特許文献５】特開２００１−３４７２４７号公報
【特許文献６】特開２００５−２３２３３６号公報
【発明の開示】
【発明が解決しようとする課題】
【０００７】
本発明は、上記問題に鑑み、一般家庭や飲食店等から廃棄される生ゴミを収納してゴミ集積所に持ち込んでもカラスによる被害が防止され、しかも収集後、生ゴミ等とゴミ袋をわざわざ分離しなくてもメタン発酵させることができ、もって、生ゴミを含む廃棄物をエネルギー資源として高効率で有効利用しうるゴミ袋を提供することを目的とする。
【課題を解決するための手段】
【０００８】
本発明者らは、上記課題を解決するために鋭意研究を行ない本発明に至った。
すなわち、本発明は、
（１）Ｌ＊ａ＊ｂ＊表色系（ＪＩＳ  Ｚ８７２９で引用するＪＩＳ  Ｚ８７２２の色の測色方法の透過物体色の測定による物体色で表示）におけるＬ＊値が２０〜８０、ａ＊値が−４０〜１０、ｂ＊値が−１０〜４０であり、且つ、ａ＊値及びｂ＊値が｜ａ＊｜＋｜ｂ＊｜≧５なる関係を満たす生分解性樹脂で形成されたカラス対策ゴミ袋。
（２）生分解性樹脂が脂肪族ポリエステル及び／又は脂肪族−芳香族共重合ポリエステルである（１）記載のカラス対策ゴミ袋。
（３）生分解性樹脂がポリブチレンサクシネート、ポリブチレンサクシネート／アジペート、ポリヒドロキシブチレート、ポリ乳酸、ポリ−ε−カプロラクトン及び脂肪族ジオールと芳香族ジカルボン酸及び脂肪族ジカルボン酸を縮合して得られる脂肪族−芳香族共重合ポリエステルから選ばれた一種又は二種以上であることを特徴とする（１）記載のカラス対策ゴミ袋。
（４）生分解性樹脂として少なくともポリブチレンサクシネート又はポリブチレンサクシネート／アジペートのいずれかを使用することを特徴とする（１）〜（３）のいずれかに記載のカラス対策ゴミ袋、
をその要旨とするものである。
【発明の効果】
【０００９】
本発明のごみ袋は、Ｌ＊ａ＊ｂ＊表色系（ＪＩＳ  Ｚ８７２９で引用するＪＩＳ  Ｚ８７２２の色の測色方法の透過物体色の測定による物体色で表示）におけるＬ＊値が２０〜８０、ａ＊値が−４０〜１０、ｂ＊値が−１０〜４０であり、且つ、ａ＊値及びｂ＊値が｜ａ＊｜＋｜ｂ＊｜≧５であるので食品廃棄物などの生ごみをゴミ袋に入れてゴミ集積所に持ち込んでも、袋の中身をカラスが容易に視認することができないので、突つき出しなどによる袋の内容物が散乱するという被害を防止することができるだけでなく、ゴミ収集作業員はある程度内容物を確認することができるので内容物で手を負傷することが防止できる。また、本発明のゴミ袋を使用することによって、収集したゴミをゴミ袋ごとメタン発酵処理してもゴミ袋がメタン発酵するので、通常のメタン発酵しないポリエチレン製のゴミ袋を使用した場合に比べて発酵残渣を減量化することができ、全体としてのエネルギー回収効率を向上させることが可能となる。
【発明を実施するための形態】
【００１０】
以下、本発明について詳細に説明する。
先ず、本発明に用いるゴミ袋に使用される生分解性樹脂について説明する。本発明で使用する生分解性樹脂としては、通常知られている脂肪族ポリエステル系、脂肪族ポリエステルと芳香族ポリエステルとの共重合系、又は脂肪族ポリカーボネート系の樹脂が制限なく使用でき、例えば、ポリブチレンサクシネート（ＰＢＳ）、ポリブチレンサクシネート／アジペート（ＰＢＳＡ）、ポリエチレンサクシネート（ＰＥＳ）のようなポリオールとポリカルボン酸との重縮合によって得られる脂肪族ポリエステル、ポリカプロラクトン（ＰＣＬ）、ポリ乳酸（ＰＬＡ）、ポリグリコール酸（ＰＧＡ）などのオキシカルボン酸の分子間重合体や共重合体、ポリ乳酸−ポリグリコール酸共重合体、ポリ３−ヒドロキシブチレート（Ｐ３ＨＢ）、ポリ３−ヒドロキシブチレート−３−ヒドロキシヘキサノエート共重合体、ポリヒドロキシブチレート／バリレート共重合体（ＰＨＢ／ＰＨＶ）等、或いはポリエチレンテレフタレートとポリエチレンサクシネートとの共重合物（ＰＥＴ／ＰＥＳ）、ポリブチレンテレフタレートとポリブチレンアジペートとの共重合物（ＰＢＴ／ＰＢＡ）等の脂肪族−芳香族共重合ポリエステルを挙げることができる。また、これらは一種を用いてもよく、二種以上を組み合わせて用いても良い。
【００１１】
特に、ゴミ袋に使用するためには、押出成形性に優れていること、シール強度、引張強度等ゴミ袋に要求される機械的性質を有している生分解性樹脂を使用することが必要である。更に、メタン発酵は嫌気状態下で進行するため嫌気条件下でメタン菌によって分解されやすい生分解性樹脂を使用するのが好ましい。
このような条件を満たす生分解性樹脂としては脂肪族ポリエステルが好ましく、特に、少なくともポリブチレンサクシネート（ＰＢＳ）又はポリブチレンサクシネート／アジペート（ＰＢＳＡ）のいずれかを使用するのが好ましい。なお、このような生分解性樹脂としては昭和高分子株式会社製の"ビオノーレ"シリーズがよく知られている。
【００１２】
また、これらの樹脂は単独で用いることが一般的であるが、数種の樹脂を組み合わせて多層化したフィルムとして用いたり、或いは、数種の樹脂を混合して単層のフィルムとして用いることも可能である。混合して用いる場合、相溶化剤等で均一に混ぜ合わせることができるが、屈折率ができるだけ近いものを組み合わせて用い、透明又は半透明のフィルムが形成される様にすることが好ましい。これら樹脂に可塑剤、帯電防止剤、耐候剤、耐熱安定剤、等の各種添加剤を添加することも可能である。
【００１３】
次に、本発明のゴミ袋においてはＬ＊ａ＊ｂ＊表色系（ＪＩＳ  Ｚ８７２９で引用するＪＩＳ  Ｚ８７２２の色の測色方法の透過物体色の測定による物体色で表示）におけるＬ＊値が２０〜８０、好ましくは３０〜７０であり、ａ＊値が−４０〜１０、好ましくは０〜１０であり、ｂ＊値が−１０〜４０、好ましくは１５〜４０であって、しかもａ＊値及びｂ＊値が｜ａ＊｜＋｜ｂ＊｜≧５となるように明度及び色相を特定の範囲とする必要がある。
尚、本発明における、Ｌ＊ａ＊ｂ＊表色系においては、Ｌ＊値は明度を示す指標であり、大きくなると明るく、小さくなると暗くなる。ａ＊値が正になると赤色になり、負になると緑色になる。また、ｂ＊値が正になると黄色になり、負になると青色になる。
【００１４】
ゴミ袋のＬ＊値が２０未満ではゴミ袋の中身をゴミ収集作業員が識別できないので、ごみ収集の際に手を怪我するなどの危険性が生じるので好ましくなく、８０を超えると白色系に近くなりａ＊値及びｂ＊値が後述する範囲となっても人だけでなく、カラスも認識可能となるので好ましくない。
また、ゴミ袋のａ＊値が−４０未満であると、黄色、青緑色系が強過ぎる。また、ａ＊値が１０超であると、橙色、紫色系が強過ぎる。そのため、カラスだけでなく、人もフィルムを通して内容物を視認できなくなり好ましくない。一方、ｂ＊値が−１０未満であると、青緑色、紫色系が強過ぎる。ｂ＊値が４０超であると黄色、橙色系が強過ぎる。そのため、カラスだけでなく、人もフィルム通して内容物を視認できなくなり好ましくない。
また、このａ＊値及びｂ＊値が、それぞれ−４０〜１０、−１０〜４０の範囲内であっても、それぞれの絶対値が０に近いと、例えば現在一般的に用いられている半透明性のゴミ袋のように透明に近いフィルムとなるのでａ＊値及びｂ＊値の絶対値の和が５以上（｜ａ＊｜＋｜ｂ＊｜≧５）であることが必要である。
【００１５】
このような条件を満たす色相は、通常の目視感覚で、黄色、黄緑色、緑色、水色であるから、本発明のゴミ袋の外観は黄色、黄緑色、緑色、水色であることが好ましい。
特に、本発明においては、上記Ｌ＊ａ＊ｂ＊表色系におけるａ＊値が０〜１０、ｂ＊値が１５〜４０の範囲である黄色味を帯びた色相のゴミ袋とした場合に、カラスによる被害防止効果が高くなるので好ましい。
【００１６】
ゴミ袋の明度及び色相を上述した範囲とするためには、紫外領域に近い波長域における光線透過率が低く、しかも長波長域に近い可視光領域の透過率が比較的高い顔料、染料、或いは各種添加剤を合成樹脂に添加することが好ましい。
具体的には、マグネタイト、ヘマタイト、ゲーサイト等の酸化鉄、チタン黄等の酸化チタン及び酸化亜鉛、或いは、キノフタロン系、イソイドリン系等の顔料、
フタロシアニンブルー、フタロシアニングリーン、アシッドイエロー２、ダイレクトレッド２８等の染料等が挙げられる。これらは単独で、或いは２種以上を組み合わせて使用することができる。
通常、顔料の市販品は、１０〜３０倍に希釈されたマスターバッチの形態の物が多い。例えば、黄色顔料としては、東京インキ（株）製、商品名：ＰＥＸ
３０４２ ＹＥＬＬＯＷ、黄緑色顔料としては、東京インキ（株）製、商品名：ＰＥＸ
３２０７ ＧＲＥＥＮ、緑色顔料としては、東京インキ（株）製、商品名：ＰＥＸ
３２１４ ＧＲＥＥＮ、青色顔料としては、東京インキ（株）製、商品名：ＰＥＸ
ＦＢ５１１ ＢＬＵＥ、水色顔料としては、東京インキ（株）製、商品名：ＦＢ−５０９
ＢＬＵＥ等が挙げられる。これらはいずれも２０倍希釈品である。上記顔料、染料などの使用量（純品として）は、合成樹脂に対し０．０１〜５重量％程度である。
【００１７】
次に、本発明のゴミ袋の製造方法について説明する。まず、本発明に用いる生分解性樹脂は、各種成形加工機を用いて容易にフィルム成形できる。更に、得られたフィルムを加工することでゴミ袋とすることができる。本発明に用いるフィルムの成形方法には特に制限はないが、一般的には、円筒形ダイが装着された成形機を用いるインフレーション成形法、Ｔダイが装着された成形機を用いるキャスト成形法、ブロー成形法等の公知の方法が適用できる。また、フィルムは単層に限らず多層構造とすることも可能である。本発明で用いるゴミ袋のフィルムの厚みは１０〜１００μｍ程度である。好ましくは１０〜８０μｍ程度である。
【００１８】
本発明のゴミ袋は、上記方法で得たフィルムを製袋加工して製造するのであるが、特に、インフレーション成形法で得られたチューブ状フィルムの底部分をヒートシールして製造するのが好ましい。上記のようにして形成される本発明のゴミ袋の寸法には特に制限はないが、通常、横方向の長さが１０〜１００ｃｍ程度、縦方向の長さが２０〜１２０ｃｍ程度である。
【実施例】
【００１９】
以下、実施例を示して本発明について更に詳細に説明する。尚、実施例に示したＬ＊ａ＊ｂ＊系表色、外観色、人視認性、カラスによる被害防止効果及び生分解性は、下記方法により測定した。
（１）Ｌ＊ａ＊ｂ＊系表色
ＪＩＳ  Ｚ８７２９で引用するＪＩＳ  Ｚ８７２２の色の測色方法のうち透過物体色の測定方法で日本電色工業株式会社製（型式：ＳＥ−２０００）を用いて測定した結果をＪＩＳ Ｚ８７２９に規定されるＬ＊ａ＊ｂ＊系表色にて示した。なお、ＪＩＳ  Ｚ８７２２「色の測定方法」においては反射物体の測定方法と透過物体の測定方法があり、測定条件によってＬ＊ａ＊ｂ＊系表色は異なるが上記本願発明はカラスによるゴミ袋内部の生ゴミの視認にあるから透過物体の測定方法のうち幾何条件ｅにて測定した結果で評価したものである。
（２）外観色及び人視認性
目視にて観察した。
（３）カラスによる被害防止効果
各ゴミ袋について、内側にドッグフードと紙くずを入れ、開口部を透明な粘着テープを用いて封止して、明度、色相の違いによりカラスがどのゴミ袋を選択するかについて実験し、カラスが他のゴミ袋に比べて突っつきにくかったゴミ袋をカラスによる被害防止効果があるとした。逆に、すぐカラスが突っついたゴミ袋は効果がないとして、かなり効果があった：◎、効果があった：○、効果がなかった：×、として評価した。
（４）生分解性
メタン発酵がメタン菌により嫌気下で進行することから、当該ゴミ袋に使用する生分解性樹脂フィルムを土壌中に埋め込んで２週間後の試料の変化を観察して分解が進行していればメタン発酵に好適であると判定し、メタン発酵適性があるものを○、ないものを×として評価した。
【００２０】
実施例１〜８、比較例１、２
生分解性樹脂としてポリブチレンサクシネート／アジペート（ＰＢＳＡ）（昭和高分子株式会社製、ビオノーレ＃３００１）を使用し、各種着色剤を配合してインフレーション成形機を用いて厚さ３０μｍのチューブ状フィルムとし、当該チューブ状フィルムを切断するとともに底部をヒートシールして幅２５０ｍｍ、長さ４００ｍｍのゴミ袋を作成した。得られたゴミ袋のＬ＊ａ＊ｂ＊値及び外観色を表１に、人視認性、カラスによる被害防止効果及び生分解性の測定結果は表２に示す。
【００２１】
【表１】
2011088696.tif 000002
【００２２】
比較例３
各種自治体で採用されている炭酸カルシウムを配合した高密度ポリエチレン製半透明のゴミ袋（厚さ：３０μｍ、外観色：白濁色、Ｌ＊値が６６．９３、ａ＊値が０．３３、ｂ＊値が４．５０、｜ａ＊｜＋｜ｂ＊｜が４．８３）について人視認性、カラスによる被害防止効果及び生分解性を評価した。結果は同じく表２に示す。
【００２３】
比較例４
従来公知の低密度ポリエチレン製の黒色ゴミ袋（厚さ：５０μｍ、Ｌ＊値が６．５４）について同様に人視認性、カラスによる被害防止効果及び生分解性を評価した。結果は同じく表２に示す。
【００２４】
【表２】
2011088696.tif 000003
【００２５】
表２からも明らかなように、本発明にかかる実施例１〜８のゴミ袋は人視認性、カラスによる被害防止効果を十分に有しているばかりでなく、嫌気条件下における生分解性が優れているためメタン発酵処理に好適であることが分かる。特に、実施例１〜６にかかる黄色、黄緑色のゴミ袋はカラスによる被害防止効果が大きかった。
一方、明度（Ｌ＊値）が８０以上である比較例１のゴミ袋はａ＊値、ｂ＊値及び｜ａ＊｜＋｜ｂ＊｜が本発明で規定する範囲内であるにもかかわらずカラスによる被害防止効果はなかった。また、明度（Ｌ＊値）が２０未満であった比較例２及び比較例４のゴミ袋はいずれもカラス被害を防止する効果は十分あったが、ゴミ袋の内部を人が視認することができないためゴミ収集作業の安全性の面から採用できないものであった。更にまた、比較例３の各自治体で採用されている炭酸カルシウム配合の半透明のゴミ袋の場合は、比較例１のゴミ袋の場合と同様に人による視認性は優れているがカラスによる被害防止効果はなかった。同時に、従来公知のポリエチレン樹脂からなる比較例３、４のゴミ袋は当然のことながら生分解性がなく、メタン発酵処理に使用した場合には発酵残渣となるものであった。
【産業上の利用可能性】
【００２６】
本発明のゴミ袋は、カラスによる被害が防止できるので市街地などにおける食物残渣を含む生ゴミの収納用ゴミ袋として好適である。また、ゴミ収集後にメタン発酵処理して生ゴミをバイオガスとしてエネルギー回収するシステムと併用した場合に、ゴミ袋もメタン発酵するので発酵効率の向上に有効である。